(57)【特許請求の範囲】
【請求項１】
ポリエチレン（Ａ）９２〜９７質量部と、高級脂肪酸アミドおよび高級不飽和脂肪酸アミドから選ばれる少なくとも１種である剥離性調整剤（Ｂ）３〜８質量部とを含む樹脂組成物からなり、厚さが１０〜１００μｍの範囲である、衛生材用の易剥離性フィルム。
【請求項２】
請求項１に記載の易剥離性フィルムを保護フィルムとして用いたナプキン。
【発明の詳細な説明】
【０００１】
【発明の属する技術分野】
本発明は、易剥離性フィルムおよびこれを用いた保護フィルムに関し、粘着剤を介して被着体に十分な接着強度で接着し、これを剥離除去する際には容易に剥離できる、十分な離型性を有するとともに、簡便な工程で製造することができるため、コスト的に有利である易剥離性フィルム、およびこれを用いた衛生材に関する。
【０００２】
【従来の技術】
従来、ポリエチレンフィルムは、強度が強く、ヒートシール性に優れており、しかも安価で汎用性に富むフィルム材であるため、その特長を活かして、食品包装材、米麦袋、肥料袋、ゴミ袋等の広範囲の用途に利用されている。
【０００３】
ところで、このポリエチレンフィルムを保護フィルムとして使用するときには、保護対象に対して、粘着剤を介して十分な接着強度で接着するとともに、除去するときには、容易に剥離できる特性（以下、「易剥離性」という）を有することが要求される。例えば、使い捨て紙おむつ、ナプキン等の衛生材においては、保護対象となる衛生材の本体に粘着剤を介して十分な接着強度で接着して、衛生材を被覆保護し、保護フィルムを除去して衛生材を使用するときには、易剥離性を有することが求められる。
【０００４】
従来、このような保護フィルムには、有機ケイ素化合物系または非有機ケイ素化合物系の離型剤を表面に塗布して離型層を形成することが行われてきた。例えば、ジメチルポリシロキサン等の有機ケイ素共重合体をフィルムに塗布し、温度、光（ＵＶ）、電子線（ＥＢ）等を照射して架橋させ、フィルムの表面に離型層または膜を形成したものがある。
【０００５】
しかし、従来の易剥離性フィルムは、その製造に際して、表面に離型剤を塗布して離型層を形成する工程を要するため、工程が煩雑となり、コスト的に不利である。また、従来、離型剤として用いられる有機けい素化合物系の離型剤は、比較的高価であるため、剥離性フィルムの製造コスト上昇の原因となっていた。
【０００６】
【発明が解決しようとする課題】
そこで、本発明の目的は、粘着剤を介して被着体に十分な接着強度で接着し、これを剥離除去する際には容易に剥離できる、十分な離型性を有するとともに、簡便な工程で製造することができるため、コスト的に有利である易剥離性フィルム、およびこの易剥離性フィルムを保護フィルムとして用いた衛生材を提供することにある。
【０００７】
【課題を解決するための手段】
前記目的を達成するため、本発明は、ポリエチレン（Ａ）９２〜９７質量部と、高級脂肪酸アミドおよび高級不飽和脂肪酸アミドから選ばれる少なくとも１種である剥離性調整剤（Ｂ）３〜８質量部とを含む樹脂組成物からなる易剥離性フィルムを提供するものである。
【０００８】
また、本発明は、前記の易剥離性フィルムを保護フィルムとして用いた衛生材を提供するものである。
【０００９】
以下、本発明の易剥離性フィルム（以下、「本発明のフィルム」という）および衛生材について詳細に説明する。
【００１０】
本発明のフィルムは、ポリエチレン（Ａ）を主成分とし、さらに、剥離性調整剤（Ｂ）を含む樹脂組成物からなるものである。
【００１１】
本発明のフィルムを構成する樹脂組成物の必須成分であるポリエチレン（Ａ）としては、エチレンの単独重合体、エチレンと他の単量体とからなる共重合体等が挙げられる。共重合体は、ランダム共重合体でもよいし、ブロック共重合体でもよい。他の単量体としては、プロピレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセン等の炭素数３〜２０のα−オレフィン等が挙げられる。このポリエチレンの具体例として、高密度ポリエチレン（ＨＤＰＥ）、直鎖状低密度ポリエチレン（ＬＬＤＰＥ）、低密度ポリエチレン（ＬＤＰＥ）等が挙げられる。
また、本発明のフィルムを構成する樹脂組成物は、これらのポリエチレンの１種単独または２種以上の組合せを含むものでもよい。
【００１２】
本発明において、このポリエチレン（Ａ）は、フィルムの成形性や強度の点から、重量平均分子量（Ｍｗ）が、２００００〜４０００００の範囲のものが好ましく、さらに好ましくは５００００〜３０００００の範囲のものである。
【００１３】
また、このポリエチレン（Ａ）の１９０℃における２．１６ｋｇ荷重でのメルトフローレート（ＭＦＲ）は、通常、０．００５〜４０ｇ／１０分、好ましくは０．０１〜２０ｇ／１０分、より好ましくは０．０３〜８ｇ／１０分の範囲が望ましい。
【００１４】
さらに、このポリエチレン（Ａ）は、密度が０．９０５〜０．９７０ｇ／ｃｍ3 の範囲にあるものが好ましく、さらに好ましくは０．９１０〜０．９６５ｇ／ｃｍ3 、特に好ましくは０．９１５〜０．９６０ｇ／ｃｍ3 の範囲にあるものである。本発明において、ポリエチレン（Ａ）の密度は、１９０℃における２．１６ｋｇ荷重でのメルトフローレート（ＭＦＲ）測定時に得られるストランドを、１２０℃で１時間熱処理し、１時間かけて室温まで徐冷した後、密度勾配管で測定して得られる数値である。
【００１５】
本発明のフィルムを構成する樹脂組成物の必須成分である剥離性調整剤（Ｂ）としては、スリップ剤、静電気防止剤および撥水剤としての作用を有する成分を用いることができる。
【００１６】
本発明において、剥離性調整剤（Ｂ）として用いられる静電気防止剤としては、アミン系、非イオン系、アニオン系、カチオン系またはベタイン系の静電気防止剤を用いることができる。具体例としては、ステアリルモノグリセリド、ラウリルジエタノールアミン等のグリセリンの高級脂肪酸エステル（グリセリド）、高級脂肪酸とアミンの反応物などが挙げられる。
また、剥離性調整剤（Ｂ）として用いられるスリップ剤としては、例えば、オレイン酸アミド、エルカ酸アミド、ステアリン酸アミド、パルミチン酸アミド、エチレンビスオレイン酸アミド等の高級脂肪酸アミドまたは高級不飽和脂肪酸アミドなどが挙げられる。
さらに、撥水剤が挙げられる。
【００１７】
本発明のフィルムを構成する樹脂組成物において、ポリエチレン（Ａ）と剥離性調整剤（Ｂ）の含有割合は、ポリエチレン（Ａ）９２〜９７質量部、剥離性調整剤（Ｂ）３〜８質量部の割合が好ましい。
【００１８】
本発明のフィルムの製造は、ポリエチレン（Ａ）、剥離性調整剤（Ｂ）、およびその他、必要に応じて配合される配合剤等を含む樹脂組成物を押出機等で溶融混練し、溶融物を、Ｔダイ、インフレーションフィルムダイ等を用いる方法、押出ラミネーション法などの方法でフィルムに成形することができる。
【００１９】
本発明のフィルムは、生産性の観点からは、通常、５〜５００μｍ程度の厚さ、特に、ソフトな感触と折り曲げ時の屈曲性のバランスに優れる点で、１０〜１００μｍ程度の厚さのものが好ましい。
【００２０】
また、本発明は、前記の本発明のフィルムを保護フィルムとして用いる衛生材を提供するものである。
この衛生材としては、例えば、使い捨ておむつ、ナプキンなどがある。
【００２１】
【実施例】
以下、本発明の実施例および比較例を挙げ、本発明をより具体的に説明する。また、以下の実施例および比較例におけるフィルムについて、剥離性の評価は、下記の方法にしたがって行った。
【００２２】
（１）剥離性
得られたフィルムと、基材（ポリエステルフィルム）とを、接着剤（ＳＢＳ系ホットメルト２０ｇ／ｍ2 ）を用いて貼り合わせ、幅５ｃｍ、長さ２０ｃｍに切り出して試験片を作製した。
この試験片を、引張り試験機にかけ、フィルムと基材を１８０度の角度、３００ｍｍ／分の速度で引張り、フィルム／基材間の剥離強度を測定した。
【００２３】
（実施例１）
ポリエチレン（密度：０．９５５ｇ／ｃｍ３、Ｍｗ：２５００００、ＭＦＲ：０．０３ｇ／１０分）９５質量部と、剥離性調整剤としてエルカ酸アミドを５質量部とのブレンド物を、インフレーションフィルム成形機を用いて、厚さ２０μｍのフィルムを製造した。
得られたフィルムについて、剥離性を評価した。結果を表１に示す。
【００２４】
（参考例１）
剥離性調整剤としてステアリルモノグリセリドを４質量部用いた以外は、実施例１と同様にして、厚さ２０μｍのフィルムを製造した。
得られたフィルムについて、剥離性を評価した。結果を表１に示す。
【００２５】
（実施例２）
密度０．９２０ｇ／ｃｍ３、Ｍｗ：７００００、かつＭＦＲ：２ｇ／１０ｍｉｎのポリエチレン９６質量部と、剥離性調整剤としてエチレンビスオレイン酸アミド４質量部を用いた以外は、実施例１と同様にして、厚さ３０μｍのフィルムを製造した。
得られたフィルムについて、剥離性を評価した。結果を表１に示す。
【００２６】
（比較例１）
ポリエチレン（密度：０．９５５ｇ／ｃｍ3 、Ｍｗ：２５００００、ＭＦＲ：０．０３ｇ／１０分）のみを用いてフィルムを製造した以外は、実施例１と同様にして厚さ２０μｍのフィルムを製造し、得られたフィルムについて、剥離性を評価した。結果を表１に示す。
【００２７】
0004367990.tif 000002
【００２８】
【発明の効果】
本発明の易剥離性フィルムは、粘着剤を介して被着体に十分な接着強度で接着し、これを剥離除去する際には容易に剥離できる、十分な離型性を有するとともに、簡便な工程で製造することができるため、コスト的に有利である。特に、
本発明の易剥離性フィルムは、表面に離型剤を塗布せず、樹脂に練り込まれた剥離性調整剤によって剥離性を発現させるものであり、従来、離型剤を表面に塗布して離型層を形成する工程を省略することができ、生産工程の合理化に有効である。
本発明の易剥離性フィルムは、良好な剥離性を有するため、ナプキン等の衛生材の片面に積層して、その表面を保護するために使用する保護フィルムとして好適である。